(57)【特許請求の範囲】
【請求項１】
熱可塑性樹脂（Ａ）からなる外層（１）と、該外層（１）から剥離して減容変形可能なポリアミド樹脂組成物からなる内層（２）とを積層させた少なくとも二層からなり、前記外層（１）に、前記の外層（１）と内層（２）との間に外気を導入するための外気導入孔が形成されている積層剥離容器の内層用ポリアミド樹脂組成物であって、
前記内層用ポリアミド樹脂組成物が、
メタキシリレンジアミンを７０モル％以上含むジアミン成分と、炭素数６〜１８の直鎖脂肪族ジカルボン酸を７０モル％以上含むジカルボン酸成分とから構成されるポリアミド樹脂（ａ）、及び
炭素数６〜１８の直鎖脂肪族成分から構成されるポリアミド樹脂（ｂ）
を含有し、温度２３℃、湿度５０％ＲＨにおける引張弾性率が２０００ＭＰａ以下であり、かつ該ポリアミド樹脂組成物中の前記ポリアミド樹脂（ａ）の含有率が２０〜７５質量％である、積層剥離容器の内層用ポリアミド樹脂組成物。
【請求項２】
前記ポリアミド樹脂（ａ）を構成する直鎖脂肪族ジカルボン酸が、アジピン酸及びセバシン酸から選ばれる少なくとも１種である、請求項１に記載のポリアミド樹脂組成物。
【請求項３】
前記ポリアミド樹脂（ｂ）が、ナイロン６／６６、ナイロン６、ナイロン１１、ナイロン１２からなる群より選ばれる少なくとも１種の樹脂である、請求項１又は２に記載のポリアミド樹脂組成物。
【請求項４】
前記熱可塑性樹脂（Ａ）が、ポリエチレン、ポリプロピレン、ポリエステル、ポリ塩化ビニルからなる群より選ばれる少なくとも１種の樹脂である、請求項１〜３のいずれかに記載のポリアミド樹脂組成物。
【請求項５】
前記ポリアミド樹脂（ａ）を構成するジカルボン酸成分が、炭素数６〜１８の直鎖脂肪族ジカルボン酸及びイソフタル酸を含有し、炭素数６〜１８の直鎖脂肪族ジカルボン酸とイソフタル酸とのモル比（炭素数６〜１８の直鎖脂肪族ジカルボン酸／イソフタル酸）が５０／５０〜９９／１である、請求項１〜４のいずれかに記載のポリアミド樹脂組成物。
【請求項６】
熱可塑性樹脂（Ａ）からなる外層（１）と、該外層（１）から剥離して減容変形可能なポリアミド樹脂組成物からなる内層（２）とを積層させた少なくとも二層からなり、前記外層（１）に、前記の外層（１）と内層（２）との間に外気を導入するための外気導入孔が形成されている積層剥離容器であって、前記ポリアミド樹脂組成物が、請求項１〜５のいずれかに記載のポリアミド樹脂組成物である、積層剥離容器。
【請求項７】
請求項６に記載の積層剥離容器を製造する方法であって、前記熱可塑性樹脂（Ａ）を外層（１）とし、請求項１〜５のいずれかに記載のポリアミド樹脂組成物を内層（２）としてダイレクトブロー成形し、前記外層（１）に、前記の外層（１）と内層（２）との間に外気を導入するための外気導入孔を形成する、積層剥離容器の製造方法。
【発明の詳細な説明】
【技術分野】
【０００１】
本発明は、積層剥離容器の内層用ポリアミド樹脂組成物及びそれを用いた積層剥離容器に関する。
【背景技術】
【０００２】
外層と、該外層から剥離して減容変形可能な内層とを積層させた少なくとも二層からなり、外層と内層との間に外気を導入するための外気導入孔が外層に形成された積層剥離容器が知られている（例えば特許文献１を参照）。この容器によれば、内層内に保存された内容物の減少に伴って、外気導入孔から外層と内層との間に外気が導入されることで内層が外層から剥離し、外層が変形することなく内層のみが減容変形する。その結果として、内容物を完全に使い切るまで内容物が空気に直接接触することなく、内容物の酸化を防止することができる。【０００３】
このような積層剥離容器では、外層用樹脂として、ポリエチレンやポリプロピレン等のポリオレフィンが使用され、内層用樹脂として、ナイロン、エチレン−ビニルアルコール共重合体等が使用されている。特許文献１には、内層用樹脂として、低密度ポリエチレン製樹脂との相溶性がほとんどないナイロン製樹脂が記載されている。【０００４】
積層剥離容器については年々改良が進んでいる。そのため、それに用いられる内層用樹脂についても更なる検討が求められているが、十分ではない。
例えば特許文献２には、曲げ弾性率が１００００ｋｇ／ｃｍ2以下の柔軟性を有する合成樹脂が記載されており、具体的には、曲げ弾性率が６５０ｋｇ／ｃｍ2であるナイロン６共重合体が記載されている。特許文献２に記載された積層剥離容器では、容器底部に形成されたシール部の層間剥離を防止する観点から、曲げ弾性率が１００００ｋｇ／ｃｍ2を超える腰の強い樹脂材料を使用することができなかった。
これに対し、特許文献１に記載された積層剥離容器では、容器底部に形成されたシール部の層間剥離を、外層と内層との間に外気を導入するための外気導入孔として積極的に利用している。そのため、特許文献２が記載された当時は内層用樹脂として使用できなかった材料であっても、容器の構造改良の結果として使用可能となったものもある。その一方で、特許文献１には、好適な材料としてナイロン製樹脂が一般的に記載されているにすぎず、いかなるナイロン製樹脂が好適であるのか具体的に開示されていない。
【先行技術文献】
【特許文献】
【０００５】
【特許文献１】特開２００４−２３１２８０号公報
【特許文献２】特開平８−３１０５３４号公報
【発明の概要】
【発明が解決しようとする課題】
【０００６】
本発明が解決しようとする課題は、外層と内層との剥離性に優れ、内層内に保存された内容物の減少に伴って外層が変形することなく内層のみが減容変形し、かつ酸素透過係数が低く酸素バリア性に優れる積層剥離容器の内層用材料として好適なポリアミド樹脂組成物及びそれを用いた積層剥離容器を提供することにある。
【課題を解決するための手段】
【０００７】
本発明は、以下のポリアミド樹脂組成物、積層剥離容器、及び積層剥離容器の製造方法を提供する。
１．熱可塑性樹脂（Ａ）からなる外層（１）と、該外層（１）から剥離して減容変形可能なポリアミド樹脂組成物からなる内層（２）とを積層させた少なくとも二層からなり、前記外層（１）に、前記の外層（１）と内層（２）との間に外気を導入するための外気導入孔が形成されている積層剥離容器の内層用ポリアミド樹脂組成物であって、
前記内層用ポリアミド樹脂組成物が、
メタキシリレンジアミンを７０モル％以上含むジアミン成分と、炭素数６〜１８の直鎖脂肪族ジカルボン酸を７０モル％以上含むジカルボン酸成分とから構成されるポリアミド樹脂（ａ）、及び
炭素数６〜１８の直鎖脂肪族成分から構成されるポリアミド樹脂（ｂ）
を含有し、温度２３℃、湿度５０％ＲＨにおける引張弾性率が２０００ＭＰａ以下であり、かつ該ポリアミド樹脂組成物中の前記ポリアミド樹脂（ａ）の含有率が２０〜７５質量％である、積層剥離容器の内層用ポリアミド樹脂組成物。
２．前記ポリアミド樹脂（ａ）を構成する直鎖脂肪族ジカルボン酸が、アジピン酸及びセバシン酸から選ばれる少なくとも１種である、上記１に記載のポリアミド樹脂組成物。
３．前記ポリアミド樹脂（ｂ）が、ナイロン６／６６、ナイロン６、ナイロン１１、ナイロン１２からなる群より選ばれる少なくとも１種の樹脂である、上記１又は２に記載のポリアミド樹脂組成物。
４．前記熱可塑性樹脂（Ａ）が、ポリエチレン、ポリプロピレン、ポリエステル、ポリ塩化ビニルからなる群より選ばれる少なくとも１種の樹脂である、上記１〜３のいずれかに記載のポリアミド樹脂組成物。
５．前記ポリアミド樹脂（ａ）を構成するジカルボン酸成分が、炭素数６〜１８の直鎖脂肪族ジカルボン酸及びイソフタル酸を含有し、炭素数６〜１８の直鎖脂肪族ジカルボン酸とイソフタル酸とのモル比（炭素数６〜１８の直鎖脂肪族ジカルボン酸／イソフタル酸）が５０／５０〜９９／１である、上記１〜４のいずれかに記載のポリアミド樹脂組成物。
６．熱可塑性樹脂（Ａ）からなる外層（１）と、該外層（１）から剥離して減容変形可能なポリアミド樹脂組成物からなる内層（２）とを積層させた少なくとも二層からなり、前記外層（１）に、前記の外層（１）と内層（２）との間に外気を導入するための外気導入孔が形成されている積層剥離容器であって、前記ポリアミド樹脂組成物が、上記１〜５のいずれかに記載のポリアミド樹脂組成物である、積層剥離容器。
７．上記６に記載の積層剥離容器を製造する方法であって、前記熱可塑性樹脂（Ａ）を外層（１）とし、上記１〜５のいずれかに記載のポリアミド樹脂組成物を内層（２）としてダイレクトブロー成形し、前記外層（１）に、前記の外層（１）と内層（２）との間に外気を導入するための外気導入孔を形成する、積層剥離容器の製造方法。
【発明の効果】
【０００８】
本発明のポリアミド樹脂組成物は、積層剥離容器の内層用材料として好適であり、このポリアミド樹脂組成物を内層として用いた積層剥離容器は、積層剥離容器の外層と内層との剥離性に優れ、内層内に保存された内容物の減少に伴って外層が変形することなく内層のみが減容変形し、かつ酸素透過係数が低く酸素バリア性に優れる。
【発明を実施するための形態】
【０００９】
本発明のポリアミド樹脂組成物は、熱可塑性樹脂（Ａ）からなる外層（１）と、該外層（１）から剥離して減容変形可能なポリアミド樹脂組成物からなる内層（２）とを積層させた少なくとも二層からなり、前記外層（１）に、前記の外層（１）と内層（２）との間に外気を導入するための外気導入孔が形成されている積層剥離容器の内層用ポリアミド樹脂組成物である。本発明のポリアミド樹脂組成物をこのような積層剥離容器の内層用材料として用いることで、積層剥離容器の外層と内層との剥離性に優れ、内層内に保存された内容物の減少に伴って外層が変形することなく内層のみが減容変形し、かつ酸素透過係数が低く酸素バリア性に優れる。
【００１０】
積層剥離容器は、内層内に保存された内容物の減少に伴って、外層が変形することなく内層のみが減容変形する機能を有する。そのため、積層剥離容器における内層は、外層との剥離性に優れることが要求されるとともに、内容物の減少に伴って忠実に減容変形することが要求される。一方、内層が外層から剥離する際に、外層と内層との間に外気が導入されるため、内層用材料としては酸素バリア性を有することが求められる。
【００１１】
一般に、ガスバリア性が高い樹脂材料としては、エチレン−ビニルアルコール共重合体（ＥＶＯＨ）やポリビニルアルコール（ＰＶＡ）、ポリメタキシリレンアジパミド（ＭＸＤ６）等が知られている。しかし、ＥＶＯＨ及びＰＶＡは、吸湿しやすく、高湿度下ではガスバリア性が低下するという欠点がある。積層剥離容器の内層は外層から剥離する際に外気と接触するので、ＥＶＯＨ及びＰＶＡは積層剥離容器の内層用材料としては適していない。一方、ＭＸＤ６は、耐湿性の問題はないものの柔軟性に劣り、内容物の減少に伴って忠実に減容変形することができず、積層剥離容器の内層用材料としては適していない。
【００１２】
本発明者らは、鋭意検討を重ねた結果、ＭＸＤ６に代表される特定のポリアミド樹脂（ａ）とナイロン６等の直鎖脂肪族成分から構成されるポリアミド樹脂（ｂ）とを特定の比率でブレンドしたポリアミド樹脂組成物を積層剥離容器の内層として使用すると、積層剥離容器の外層と内層との剥離性に優れ、内層内に保存された内容物の減少に伴って外層が変形することなく内層のみが減容変形し、かつ酸素透過係数が低く酸素バリア性に優れることを見出した。本発明は、このような知見に基づいてなされるに至ったものである。
【００１３】
本発明のポリアミド樹脂組成物は、メタキシリレンジアミンを７０モル％以上含むジアミン成分と、炭素数６〜１８の直鎖脂肪族ジカルボン酸を７０モル％以上含むジカルボン酸成分とから構成されるポリアミド樹脂（ａ）、及び炭素数６〜１８の直鎖脂肪族成分から構成されるポリアミド樹脂（ｂ）を含有する。
【００１４】
＜ポリアミド樹脂（ａ）＞
本発明に用いられるポリアミド樹脂（ａ）は、メタキシリレンジアミンを７０モル％以上含むジアミン成分と、炭素数６〜１８の直鎖脂肪族ジカルボン酸を７０モル％以上含むジカルボン酸成分とから構成される。
【００１５】
ポリアミド樹脂（ａ）を構成するジアミン成分は、優れた酸素バリア性を発現させる観点から、メタキシリレンジアミンを７０モル％以上、好ましくは８０モル％以上１００モル％以下、より好ましくは９０モル％以上１００モル％以下含む。
【００１６】
メタキシリレンジアミン以外のジアミン成分としては、オルトキシリレンジアミン、パラキシリレンジアミン、パラフェニレンジアミン等の芳香族ジアミン；１，３−ビス（アミノメチル）シクロヘキサン、１，４−ビス（アミノメチル）シクロヘキサン、１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環族ジアミン；テトラメチレンジアミン、ペンタメチレンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン、２−メチル−１，５−ペンタンジアミン等の脂肪族ジアミンを例示できるが、これらに限定されるものではない。
【００１７】
ポリアミド樹脂（ａ）を構成するジカルボン酸成分は、優れた酸素バリア性を発現させる観点から、炭素数６〜１８の直鎖脂肪族ジカルボン酸を７０モル％以上、好ましくは８０モル％以上１００モル％以下、より好ましくは９０モル％以上１００モル％以下含む。
【００１８】
炭素数６〜１８の直鎖脂肪族ジカルボン酸としては、アジピン酸、ピメリン酸、スベリン酸、アゼライン酸、セバシン酸、１，１０−デカンジカルボン酸、１，１１−ウンデカンジカルボン酸、１，１２−ドデカンジカルボン酸等を例示できる。これらの中でも、優れた酸素バリア性を発現させる観点から、アジピン酸及びセバシン酸から選ばれる少なくとも１種が好ましく、アジピン酸がより好ましい。これらは単独で又は２種以上を組み合わせて用いることができる。
【００１９】
炭素数６〜１８の直鎖脂肪族ジカルボン酸以外のジカルボン酸成分としては、シュウ酸、マロン酸、コハク酸、グルタル酸等の脂肪族ジカルボン酸；テレフタル酸、イソフタル酸、２，６−ナフタレンジカルボン酸等の芳香族ジカルボン酸等を例示できるが、これらに限定されるものではない。
【００２０】
ジカルボン酸成分として、炭素数６〜１８の直鎖脂肪族ジカルボン酸とイソフタル酸との混合物を使用する場合、ポリアミド樹脂（ａ）が結晶化しにくくなるため成形加工性を向上させることができ、また、内容物を充填して保存している間にポリアミド樹脂（ａ）が結晶化して柔軟性が低下するのを防止することができる。炭素数６〜１８の直鎖脂肪族ジカルボン酸とイソフタル酸とのモル比（炭素数６〜１８の直鎖脂肪族ジカルボン酸／イソフタル酸）は、好ましくは５０／５０〜９９／１、より好ましくは７０／３０〜９５／５である。
【００２１】
ポリアミド樹脂（ａ）の製造は、特に限定されるものではなく、任意の方法、重合条件により行うことができる。例えば、ジアミン成分とジカルボン酸成分とからなる塩を水の存在下に加圧状態で昇温し、加えた水及び縮合水を除きながら溶融状態で重合させる方法によりポリアミド樹脂（ａ）を製造することができる。また、ジアミン成分を溶融状態のジカルボン酸成分に直接加えて、常圧下で重縮合する方法によってもポリアミド樹脂（ａ）を製造することができる。この場合、反応系を均一な液状態で保つために、ジアミン成分をジカルボン酸成分に連続的に加え、その間、反応温度が生成するオリゴアミド及びポリアミドの融点よりも下回らないように反応系を昇温しつつ、重縮合が進められる。重縮合時に分子量調整剤として少量のモノアミンやモノカルボン酸を加えてもよい。
【００２２】
ポリアミド樹脂の重合度の指標としては、相対粘度が一般的に使われる。本発明に用いられるポリアミド樹脂（ａ）の相対粘度は、成形時のドローダウン防止や成形加工性の観点から、好ましくは２．５〜４．５、より好ましくは２．６〜４．３、更に好ましくは２．７〜４．２である。
なお、ここで言う相対粘度は、ポリアミド樹脂１ｇを９６％硫酸１００ｍＬに溶解し、キャノンフェンスケ型粘度計にて２５℃で測定した落下時間（ｔ）と、同様に測定した９６％硫酸そのものの落下時間（ｔ0）の比であり、次式で示される。
相対粘度＝ｔ／ｔ0
【００２３】
また、ポリアミド樹脂（ａ）の融点は、成形加工性の観点から、１６０〜２５０℃の範囲にあることが好ましくは、より好ましくは１７０〜２４５℃、更に好ましくは１８０〜２４０℃である。
【００２４】
＜ポリアミド樹脂（ｂ）＞
本発明に用いられるポリアミド樹脂（ｂ）は、炭素数６〜１８の直鎖脂肪族成分から構成される。
ポリアミド樹脂（ｂ）は、炭素数６〜１８の直鎖脂肪族ジアミン成分と炭素数６〜１８の直鎖脂肪族ジカルボン酸成分とから構成されるものであってもよく、炭素数６〜１８のω−アミノカルボン酸成分から構成されるものであってもよい。また、炭素数６〜１８のω−アミノカルボン酸成分としては、炭素数６〜１８のω−アミノカルボン酸が分子内で脱水縮合したラクタムを使用することもできる。また、ポリアミド樹脂（ｂ）は、これらの成分の共重合体であってもよい。
【００２５】
炭素数６〜１８の直鎖脂肪族ジアミン成分としては、ヘキサメチレンジアミン、ノナメチレンジアミン等を例示できるが、これらに限定されるものではない。これらは単独で又は２種以上を組み合わせて用いることができる。炭素数６〜１８の直鎖脂肪族ジカルボン酸成分としては、ポリアミド（ａ）で説明したものと同様であり、好ましい範囲も同様である。
炭素数６〜１８の直鎖脂肪族ジアミン成分と炭素数６〜１８の直鎖脂肪族ジカルボン酸成分とから構成されるポリアミド樹脂としては、ヘキサメチレンジアミンとアジピン酸とから構成されるナイロン６６等が挙げられる。
【００２６】
炭素数６〜１８のω−アミノカルボン酸成分としては、６−アミノヘキサン酸や１２−アミノドデカン酸等を例示できるが、これらに限定されるものではない。これらは単独で又は２種以上を組み合わせて用いることができる。また、炭素数６〜１８のω−アミノカルボン酸が分子内で脱水縮合したラクタムとしては、ε−カプロラクタム、ウンデカンラクタム、ラウロラクタムを挙げることができるが、これらに限定されるものではない。これらは単独で又は２種以上を組み合わせて用いることができる。
炭素数６〜１８のω−アミノカルボン酸成分又はそのラクタムから構成されるポリアミド樹脂としては、ナイロン６、ナイロン１１、ナイロン１２等が挙げられる。
【００２７】
また、上記成分の共重合体としては、ナイロン６／６６やナイロン６／１２を挙げることができるが、これらに限定されるものではない。
ポリアミド樹脂（ｂ）としては、柔軟性及び機械的強度の観点から、ナイロン６／６６、ナイロン６、ナイロン１１、ナイロン１２からなる群より選ばれる少なくとも１種の樹脂であることが好ましく、ナイロン６／６６及びナイロン６からなる群より選ばれる少なくとも１種の樹脂であることがより好ましい。
【００２８】
ポリアミド樹脂（ｂ）の製造は、特に限定されるものではなく、任意の方法、重合条件により行うことができる。ポリアミド樹脂（ｂ）がジアミン成分とジカルボン酸成分とから構成されるものである場合には、上述のポリアミド樹脂（ａ）と同様に製造することができる。また、ポリアミド樹脂（ｂ）がω−アミノカルボン酸成分又はそのラクタムから構成されるものである場合には、ω−アミノカルボン酸の重縮合又はラクタムの開環重合により製造することができる。
ポリアミド樹脂（ｂ）の相対粘度、及び融点の好ましい範囲は、ポリアミド樹脂（ａ）と同様である。
【００２９】
本発明のポリアミド樹脂組成物は、ポリアミド樹脂（ａ）及び（ｂ）を溶融混練することで得ることができる。本発明の効果を阻害しない範囲であれば、本発明のポリアミド樹脂組成物は、ポリアミド樹脂（ａ）及び（ｂ）以外の材料を含有してもよく、任意の添加剤を含有してもよい。
【００３０】
本発明のポリアミド樹脂組成物中のポリアミド樹脂（ａ）の含有率は、積層剥離容器の内層用材料として用いたときの外層と内層との剥離性に優れること、柔軟性に優れ内容物の減少に伴って忠実に減容変形すること、及び酸素バリア性に優れることのすべてを満たす観点から、２０〜７５質量％である。ポリアミド樹脂（ａ）の含有率が２０質量％未満の場合には、十分な剥離性及び酸素バリア性を得ることができない。ポリアミド樹脂（ａ）の含有率が７５質量％を超える場合には、柔軟性に劣り、内容物の減少に伴って忠実に減容変形することができない。
【００３１】
一般的に、樹脂の弾性率が高くなるほど、応力を緩和できなくなるため、層間剥離が起こりやすくなる。本発明のポリアミド樹脂組成物は、ポリアミド樹脂（ａ）が骨格中に芳香環を有するため、直鎖脂肪族成分から構成されるポリアミド樹脂（ｂ）を単独で用いるときに比べて弾性率は高くなり、剥離性が向上する。加えて、熱可塑性樹脂（Ａ）としてポリエチレンのような直鎖脂肪族成分から構成される樹脂を外層に使用する場合、構造が類似しているポリアミド樹脂（ｂ）はある程度の密着性を有するが、構造の相違が大きいポリアミド樹脂（ａ）を加えることにより密着性は大きく低下し、剥離性が向上する。
一方、本発明のポリアミド樹脂組成物は、ポリアミド樹脂（ａ）が骨格中に芳香環を有するので、弾性率が比較的高く、比較的硬質である。そのため、ポリアミド樹脂（ａ）の含有率が多すぎると、柔軟性に劣り、内容物の減少に伴って忠実に減容変形することができない。
【００３２】
なお、ポリアミド樹脂組成物中のポリアミド樹脂（ａ）の含有率の好ましい範囲は、使用されるポリアミド樹脂（ａ）及び（ｂ）の種類によって異なり、また、剥離性の観点から積層剥離容器の外層に使用される熱可塑性樹脂（Ａ）の種類によっても異なる。そのため、ポリアミド樹脂組成物中のポリアミド樹脂（ａ）の含有率は、２０〜７５質量％の範囲内で、ポリアミド樹脂組成物中に使用されるポリアミド樹脂（ａ）及び（ｂ）並びに積層剥離容器の外層に使用される熱可塑性樹脂（Ａ）の種類に応じて適宜設定される。
例えば、ポリアミド樹脂（ｂ）が非常に軟質なナイロン６／６６のときは、ポリアミド樹脂（ａ）の含有率は２０〜７５質量％が好ましく、ポリアミド樹脂（ｂ）がナイロン６／６６に比べて柔軟性がやや劣るナイロン６のときは、ポリアミド樹脂（ａ）の含有率は２０〜６０質量％が好ましい。
【００３３】
本発明のポリアミド樹脂組成物は、積層剥離容器の内層用材料として用いたときの外層と内層との剥離性に優れること、及び柔軟性に優れ内容物の減少に伴って忠実に減容変形することを満たす観点から、温度２３℃、湿度５０％ＲＨにおける引張弾性率が２０００ＭＰａ以下であり、好ましくは３００〜２０００ＭＰａ、より好ましくは３００〜１５００ＭＰａ、更に好ましくは５００〜１０００ＭＰａである。
【００３４】
本発明のポリアミド樹脂組成物は、積層剥離容器の内層用材料として使用される。
積層剥離容器は、熱可塑性樹脂（Ａ）からなる外層（１）と、該外層（１）から剥離して減容変形可能なポリアミド樹脂組成物からなる内層（２）とを積層させた少なくとも二層からなり、前記外層（１）に、前記の外層（１）と内層（２）との間に外気を導入するための外気導入孔が形成された構造を有する。
【００３５】
積層剥離容器は、前記構造を有するものであれば特に限定されず、特開２００４−２３１２８０号公報や特開平８−３１０５３４号公報に記載された構造であってもよい。例えば、容器口部に、ディスペンサーポンプを組み合わせたキャップを取り付けたポンプ式容器であってもよい。また、外層をスクイズ変形可能で復元自在な可とう性を有する構成とし、逆止弁を配したキャップを取り付けたスクイズ式容器であってもよい。
【００３６】
積層剥離容器の外層用材料として使用される熱可塑性樹脂（Ａ）は特に限定されず、用途に応じて適宜選択される。ポリエチレンやポリプロピレン等のポリオレフィン、ポリエチレンテレフタレート（ＰＥＴ）等のポリエステル、ポリスチレン、ポリカーボネート、ポリ塩化ビニル等を好ましく用いることができる。熱可塑性樹脂（Ａ）としては、成形加工性やコストを考慮すると、ポリエチレン、ポリプロピレン、ポリエステル、ポリ塩化ビニルからなる群より選ばれる少なくとも１種の樹脂であることが好ましい。
積層剥離容器がポンプ式容器である場合には、熱可塑性樹脂（Ａ）は比較的硬質であることが好ましく、高密度ポリエチレンやポリプロピレン等を好ましく用いることができる。一方、積層剥離容器がスクイズ式容器である場合には、熱可塑性樹脂（Ａ）は比較的軟質であることが好ましく、低密度ポリエチレンやポリエステル等を好ましく用いることができる。
【００３７】
外気導入孔の位置は特に限定されず、特開平８−３１０５３４号公報に記載されているように容器口部の外層に形成されていてもよく、特開２００４−２３１２８０号公報に記載されているように容器底部の外層に形成されていてもよい。
【００３８】
本発明の積層剥離容器は、ダイレクトブロー成形により製造することができる。具体的には、複数の押出機と円筒ダイからなる多層ダイレクトブロー装置を用いて、熱可塑性樹脂（Ａ）を外層とし、本発明のポリアミド樹脂組成物を内層として共押出しで円筒状パリソンを形成し、該パリソンをチューブ状に押出し、該パリソンを１０℃〜８０℃程度に温調した金型で挟み、パリソン下部をピンチオフするとともに融着させ、冷却しないうちに高圧の空気等によってブローして、該パリソンを膨らませてボトル状、チューブ状、タンク状等の容器の形状に成形される。
【００３９】
ここで、用いるダイレクトブロー装置は特に限定されず、単一の円筒ダイと単一の金型からなる装置、複数の円筒ダイと複数の金型を持ち合わせた装置、又はロータリー式のダイレクトブロー装置であってもよい。
【００４０】
また、あらかじめ、金型内にインモールドラベルを挿入し、容器表面に、ラベルを貼付するインモールドラベル法を用いてもよい。また、インモールドラベル法に関わらず、ラベルを貼付ける場合、ラベル貼付け前に、フレーム処理やコロナ処理をすることが好ましい。さらに、金型内にサンドブラスト加工を施しフロスト状の外観にすることも可能である。
【００４１】
外気導入孔は、特開平８−３１０５３４号公報に記載されているように、積層容器を成形した後に外層のみをくり抜いて形成してもよく、特開２００４−２３１２８０号公報に記載されているように、ダイレクトブロー成形と同時に形成してもよい。特開２００４−２３１２８０号公報では、ダイレクトブロー成形時に容器底部に形成されたシール部の層間剥離を外気導入孔として積極的に利用している。
【００４２】
本発明の積層剥離容器における層厚みは特に限定されないが、外層の厚みは、好ましくは３００〜３０００μｍ、より好ましくは５００〜２０００μｍ、更に好ましくは７００〜１０００μｍであり、内層の厚みは、好ましくは３０〜３００μｍ、より好ましくは５０〜２００μｍ、更に好ましくは７０〜１５０μｍである。
【００４３】
本発明の積層剥離容器の酸素透過係数（単位：ｃｃ・ｍｍ／ｍ2・ｄａｙ・ａｔｍ）は、好ましくは０．０８０以下、より好ましくは０．０７０以下、更に好ましくは０．０６５以下、より更に好ましくは０．０５５以下、特に好ましくは０．０５０以下である。酸素透過係数が上記範囲内であれば酸素バリア性が良好である。なお、酸素透過係数の測定方法及び測定条件は実施例に記載のとおりである。
【００４４】
本発明の積層剥離容器によれば、内層内に保存された内容物の減少に伴って内層が減容変形するため、内容物を完全に使い切るまで内容物が空気に直接接触することなく、内容物の酸化を防止することができる。そのため、本発明の積層剥離容器に保存される内容物への酸化防止剤や防腐剤等の使用量を低減することができる。
本発明の積層剥離容器は酸素バリア性に優れ、種々の物品の保存に適しているが、１回の使用量が少量である物品の保存に特に適している。好ましい被保存物としては、醤油、ケチャップ、マヨネーズ、ドレッシング等の液体調味料；点眼薬等の医薬品；シャンプー、リンス、洗剤等の雑貨品を挙げることができる。
【実施例】
【００４５】
以下、実施例により本発明を更に詳細に説明するが、本発明はこれらの実施例に限定されるものではない。なお、実施例等における各種評価は下記の方法により行った。【００４６】
（１）ポリアミド樹脂の相対粘度
ポリアミド樹脂１ｇを精秤し、９６％硫酸１００ｍＬに２０〜３０℃で撹拌溶解した。完全に溶解した後、速やかにキャノンフェンスケ型粘度計に溶液５ｍｌを取り、２５℃の恒温層中で１０分間放置後、落下時間（ｔ）を測定した。また同様の条件で９６％硫酸そのものの落下時間（ｔ0）を測定した。ｔ及びｔ0から次式により相対粘度を算出した。
相対粘度＝ｔ／ｔ0【００４７】
（２）ポリアミド樹脂の融点
示差走査熱量計（（株）島津製作所製「ＤＳＣ−６０」）を使用し、窒素雰囲気下にて昇温速度１０℃／ｍｉｎで２６０℃まで昇温し、ポリアミド樹脂の融点を測定した。【００４８】
（３）外層／内層厚み
容器を半分の高さで水平に切断し、パーティング部を起点として４５°間隔で外層、内層それぞれの厚みを測定し、平均値を算出した。【００４９】
（４）層間剥離強度
ＪＩＳ  Ｋ６８５４に準拠し、Ｔ型剥離試験により内層と外層との層間剥離強度を測定した。試験片は、容器胴部を垂直方向に１０ｍｍ幅で切断して作製した。剥離速度は１００ｍｍ／ｍｉｎとした。なお、もともと剥離していたもの、及び測定値が検出限界以下のものは、「値なし」とした。【００５０】
（５）内層の引張弾性率
ＪＩＳ  Ｋ７１２７及びＫ７１６１に準拠し、（株）東洋精機製作所製ストログラフを使用して内層の引張弾性率を測定した。試験片は、容器胴部の内層を垂直方向に１０ｍｍ幅で切断して作製した。チャック間距離５０ｍｍ、引張速度５０ｍｍ／ｍｍとし、測定環境は温度２３℃、湿度５０％ＲＨとした。【００５１】
（６）内層の減容変形性
先端が丸みを帯びた円錐状の治具に容器底部を押し付け、外層のピンチオフを剥離させて外層と内層の間への吸気を行うための空隙を設けた後、容器の口を真空ポンプと接続し、容器内を５秒間減圧した後、外層を切断し、以下に示す基準で内層の減容変形性を目視にて評価した。なお、真空ポンプとして日本ビュッヒ（株）製「ダイヤフラムポンプＶ−７００」を使用した。
Ａ：内層は全て剥離し、隙間なく収縮している。
Ｂ：内層は全て剥離しているが、収縮しきれていない。
Ｃ：内層が剥離しきれていない。【００５２】
（７）容器の酸素透過係数
ＡＳＴＭ  Ｄ３９８５に準拠し、酸素透過率測定装置（ＭＯＣＯＮ社製「ＯＸ−ＴＲＡＮ２／６１」）を使用して容器の酸素透過率を測定した。測定環境は温度２３℃、容器外部の湿度５０％ＲＨ、容器内部の湿度１００％ＲＨとした。得られた酸素透過率から、容器胴部の平均厚み、及び容器の表面積を用いて、酸素透過係数（単位：ｃｃ・ｍｍ／ｍ2・ｄａｙ・ａｔｍ）を算出した。【００５３】
製造例１
（ポリアミド樹脂（ａ−１）の製造）
分縮器、全縮器、圧力計、窒素導入口、液体注入口、樹脂抜き出しバルブ、撹拌機を備えた内容量５０リットルの加熱ジャケット付きＳＵＳ製反応缶に、アジピン酸１５０００ｇ（１０２．６ｍｏｌ）、次亜リン酸ナトリウム１７．３ｇ（０．１６ｍｏｌ）、酢酸ナトリウム１２．１ｇ（０．１５ｍｏｌ）を仕込み、反応缶内部を窒素置換した。次いで、窒素を１０ｍｌ／ｍｉｎの速度で流通させながら、常圧下で反応缶を１７０℃まで加熱し、アジピン酸を完全に融解させた後、メタキシリレンジアミン１３９８０ｇ（１０２．６ｍｏｌ）の滴下を開始した。メタキシリレンジアミンの滴下中は重縮合により生成する水を系内から除去しつつ、反応系内が固化しないように連続的に昇温した。１００分かけてメタキシリレンジアミンを全量滴下し、かつ反応缶内温を２５０℃まで昇温した。次いで常圧のまま１０分かけて内温を２６０℃に上げた後、内温を２６０℃に保持しつつアスピレーターと圧力調節器を使用して反応缶内を６００ｍｍＨｇまで１０分かけて減圧し、６００ｍｍＨｇで重縮合反応を継続した。撹拌機のトルクを観察しながら十分に樹脂の粘度が高くなった時点で撹拌を止め、窒素により反応缶内を０．２ＭＰａに加圧してから反応缶底の樹脂抜き出しバルブを開けてポリマーをストランド状にして抜き出し、水冷後ペレタイザーにてペレット化して、約２５ｋｇのポリアミド樹脂のペレットを得た。【００５４】
次いで、窒素ガス導入管、真空ライン、真空ポンプ、内温測定用の熱伝対を設けたジャケット付きのタンブルドライヤーにポリアミド樹脂のペレットを仕込み、一定速度で回転させつつ、タンブルドライヤー内部を純度が９９容量％以上の窒素ガスで十分に置換した後、同窒素ガス気流下でタンブルドライヤーを加熱し、約１５０分かけてペレット温度を１５０℃に昇温した。ペレット温度が１５０℃に達した時点で系内の圧力を１ｔｏｒｒ以下に減圧した。さらに昇温を続け、約７０分かけてペレット温度を２００℃まで昇温した後、２００℃で７０分保持した。次いで、系内に純度が９９容量％以上の窒素ガスを導入して、タンブルドライヤーを回転させたまま冷却してポリアミド樹脂（ａ−１）を得た。得られたポリアミド樹脂（ａ−１）の相対粘度は３．５、融点は２３７℃であった。【００５５】
製造例２
（ポリアミド樹脂（ａ−２）の製造）
ポリアミド原料のうちジカルボン酸成分を、アジピン酸１３４９５ｇ（９２．３ｍｏｌ）、イソフタル酸１７０５ｇ（１０．３ｍｏｌ）に変更したこと以外は製造例１と同様にしてポリアミド樹脂（ａ−２）を得た。得られたポリアミド樹脂（ａ−２）の相対粘度は３．４、融点は２２２℃であった。【００５６】
実施例等において以下の樹脂を使用した。
＜外層用熱可塑性樹脂（Ａ）＞
Ａ−１：高密度ポリエチレン（日本ポリエチレン（株）製「ノバテックＨＤ  ＨＢ４２０Ｒ」、ＭＦＲ＝０．２ｇ／１０ｍｉｎ（ＪＩＳ  Ｋ６９２２−２））
Ａ−２：ポリプロピレン（日本ポリプロピレン（株）製「ノバテックＰＰ  ＥＣ９」、ＭＦＲ＝０．５ｇ／１０ｍｉｎ（ＪＩＳ  Ｋ７２１０））【００５７】
＜内層用ポリアミド樹脂（ｂ）＞
ｂ−１：ナイロン６／６６（宇部興産（株）製「ＵＢＥナイロン  ５０３３Ｂ」、相対粘度：４．１、融点：１９６℃）
ｂ−２：ナイロン６（宇部興産（株）製「ＵＢＥナイロン  １０３０Ｂ」、相対粘度：４．１、融点：２２０℃）【００５８】
＜内層用熱可塑性樹脂（ｃ）＞
ｃ−１：エチレン−ビニルアルコール共重合体（（株）クラレ製「ＥＶＡＬ  Ｆ１０１Ｂ」）【００５９】
実施例１
外層用単軸押出機、内層用単軸押出機、アダプター、パリソンコントローラー付き円筒ダイ、金型、エアブロー装置等を備えた二層ダイレクトブロー容器成形装置を使用し、外層用押出機ホッパー内へ、熱可塑性樹脂Ａ−１のペレットを投入し、押出機シリンダー温度を２００〜２２０℃、アダプター温度を２３０℃に設定、また、内層用押出機ホッパー内へ、ポリアミド樹脂ａ−１とポリアミド樹脂ｂ−１を質量比７５：２５の割合でドライブレンドした混合ペレットを投入し、押出機シリンダー温度を２４０〜２６０℃、アダプター温度を２５０℃、ダイ温度を２４５℃に設定してパリソンを押し出し、ダイレクトブロー法によって内容積４００ｍｌ、胴部外層厚み約９００μｍ、内層厚み約１００μｍのネジ口栓付き二層ボトルの成形を行った。
得られたボトルの外層／内層厚み、層間剥離強度、内層の引張弾性率、内層の減容変形性、および酸素透過係数を測定した。結果を表１に示す。【００６０】
実施例２〜８
熱可塑性樹脂（Ａ）、ポリアミド樹脂（ａ）、ポリアミド樹脂（ｂ）の種類、質量比を表１に示すように変更したこと以外は、実施例１と同様にしてネジ口栓付き二層ボトルの成形を行った。
得られたボトルの外層／内層厚み、層間剥離強度、内層の引張弾性率、内層の減容変形性、および酸素透過係数を測定した。結果を表１に示す。【００６１】
比較例１〜５
熱可塑性樹脂（Ａ）、ポリアミド樹脂（ａ）、ポリアミド樹脂（ｂ）、及び内層用熱可塑性樹脂（ｃ）の種類、質量比を表１に示すように変更したこと以外は、実施例１と同様にしてネジ口栓付き二層ボトルの成形を行った。
得られたボトルの外層／内層厚み、層間剥離強度、内層の引張弾性率、内層の減容変形性、および酸素透過係数を測定した。結果を表１に示す。【００６２】
【表１】
0005768949.tif 000002
【００６３】
本発明のポリアミド樹脂組成物を内層として用いた積層剥離容器は、積層剥離容器の外層と内層との剥離性に優れ、内層の減容変形が良好であり、しかも酸素透過係数が低く酸素バリア性に優れる。
一方、内層を構成するポリアミド樹脂組成物がナイロン６／６６のみからなる比較例１の積層剥離容器は、内層と外層との剥離強度の値が高いため、内層の減圧変形性に劣るものであった。内層を構成するポリアミド樹脂組成物中のポリアミド樹脂（ａ）の割合の高い比較例２、４では、内層の弾性率が高すぎるため、減圧変形性に劣るものであった。内層を構成するポリアミド樹脂組成物中のポリアミド樹脂（ａ）の割合の低い比較例３では、内層と外層との剥離強度の値が高く、内層の減圧変形性に劣るものであった。内層を構成する材料がエチレンビニルアルコール共重合体である比較例５の積層剥離容器は、内層と外層との剥離強度の値が高いため、内層の減圧変形性に劣るものであった。
【産業上の利用可能性】
【００６４】
本発明のポリアミド樹脂組成物は、積層剥離容器の内層用材料として好適であり、このポリアミド樹脂組成物を内層として用いた積層剥離容器は、積層剥離容器の外層と内層との剥離性に優れ、内層内に保存された内容物の減少に伴って外層が変形することなく内層のみが減容変形し、かつ酸素透過係数が低く酸素バリア性に優れる。